FR 2730240 A1 19960809 FR 9506967 A 19950613 STABILISATION D'UN POLYMERE PAR UN RADICAL LIBRE STABLE La présente invention concerne la stabilisation d'un polymère par un radical libre stable et en particulier l'utilisation d'un radical libre stable pour inhiber la dégradation d'un polymère par un mécanisme ne faisant pas intervenir l'oxygène. Cette utilisation peut être réalisée lorsque le polymère est en présence ou en absence d'oxygène. Le brevet US 5,322,912 enseigne qu'un radical libre stable peut être mélangé à du styrène entre 100 et 160 C de façon à diminuer la masse moléculaire et la distribution de la masse moléculaire du polystyrène finalement synthétisé. L'article publié dans "Journal of Applied Chemistry of the USSR, vol. 52, N 9, pp 1948-1951 (10 mars 1980), enseigne qu'un piperidinoxyl radical peut inhiber l'oxydation du polybutadiène contenu dans un polystyrène choc entre 60 et 160 C. 1s La demanderesse a maintenant découvert qu'un radical libre stable pouvait être utilisé pour stabiliser la masse moléculaire d'un polymère, indépendamment de la présence ou non d'oxygène dans son environnement. Le chauffage d'un polymère peut entraîner des modifications de sa structure comme par exemple sa réticulation ou sa dépolymérisation. Ces réactions peuvent être jugées indésirables car pouvant entraîner une altération ou une modification difficilement contrôlable de la structure et de la masse moléculaire du polymère ce qui peut entraîner une perte de certaines propriétés. Ces réactions interviennent généralement par un mécanisme ne faisant pas intervenir l'oxygène. La réticulation ou la dépolymérisation sont des réactions pouvant intervenir en l'absence d'oxygène, c'est-à-dire au coeur même d'un matériau. Par contre, les réactions d'oxydation interviennent en priorité à la surface des matériaux. On peut souhaiter éviter la réticulation d'un polymère, par exemple lorsqu'on souhaite le chauffer pour greffer sur ses chaînes une espèce chimique. Un polymère apparait plus réticulé lorsqu'il est plus difficilement soluble dans les solvants organiques tels que les aromatiques (éthylbenzène, toluène,...) ou les hydrocarbures aliphatiques ou alicycliques (hexane, cyclohexane,....). On peut souhaiter éviter la dépolymérisation d'un polymère, par exemple lorsqu'on doit le transformer à chaud puis l'utiliser dans l'industrie alimentaire. En effet, une dépolymérisation génère la formation de monomère au sein du polymère, ledit monomère pouvant alors polluer les éventuels aliments en contact avec le polymère. Certains monomères sont très toxiques alors que le polymère qui en dérive ne l'est pas. Par exemple, le styrène est toxique alors que le polystyrène ne l'est pas. Autre exemple, le chlorure de vinyle monomère est toxique alors que le polychlorure de vinyle ne l'est pas. La présence d'un radical-libre stable dans une composition comprenant un polymère permet de résoudre les problèmes sus-mentionnés et de limiter la dépolymérisation ou réticulation de ce polymère sous l'effet de la chaleur. La nature du problème, c'est-à-dire réticulation et/ou dépolymérisation, dépend de la nature du polymère et de la température à laquelle il est destiné à être exposé. Bien entendu, dans le cadre de la présente invention, le terme polymère englobe les copolymères. Le tableau ci-dessous énumère de façon non exhaustive en fonction de la nature du polymère, la nature du problème et le domaine de température dans lequel ce problème se pose. POLYMERE PROBLEME DOMAINE de TEMPERATURE vinylaromatique dépolymérisation 180 à 300 C polyoléfine dépolymérisation et réticulation 180 à 300 C polydiène réticulation 80 à 150 C acrylique dépolymérisation 160 à 300 C méthacrylique dépolymérisation 160 à 300 C TABLEAU 1 Par polymère vinylaromatique, on entend le polymère ou copolymère issu de la polymérisation ou copolymérisation d'au moins un monomère vinylaromatique. Par monomère vinylaromatique, on entend le styrène, le styrène substitué sur le groupement vinyl par un groupement alkyl tel que l'alpha-méthylstyrène ou l'ortho- vinyltoluène, le para-vinyltoluène, I'ortho-éthylstyrène, le 2-4diméthylstyrène, le styrène substitué sur le cycle par un halogène comme par exemple 2-4- dichlorostyrène ainsi que le vinylanthracène. Le polymère vinylaromatique peut également être un copolymère provenant de la copolymérisation d'au moins un monomère vinylaromatique et d'au moins un monomère choisi parmi l'acrylonitrile, le méthacrylonitrile, I'acide acrylique, I'acide méthacrylique, un ester d'alkyle dont le groupement alkyle contient de 1 à 4 atomes de carbone, un N- alkylmaléimide dont le groupement alkyle contient de 1 à 4 atomes de carbone, le N-phénylmaléimide. Par polyoléfine, on entend un polymère ou copolymère issu de la polymérisation ou copolymérisation d'au moins une oléfine. Par oléfine, on entend celles contenant de deux à vingt atomes de carbone et en particulier les alpha-oléfines de ce groupe. Comme oléfine, on peut citer l'éthylène, le propylène, le 1-butène, le 4-méthyl-1 - pentène, le 1-octène, le 1-hexène, le 3-méthyl-1-pentène, le 3-méthyl- 1-butène, le 1-décène, le 1-tétradécène, ou leurs mélanges. La polyoléfine peut également être un copolymère provenant de la copolymérisation d'au moins une oléfine et d'au moins un monomère choisi parmi les esters vinyliques tels que l'acétate de vinyle ou le propionate de vinyle, I'acide acrylique, les esters acryliques ou alkyacryliques tels que l'acrylate de méthyle ou le méthacrylate de méthyle. Par polydiène, on entend un polymère ou copolymère issu de la polymérisation ou copolymérisation d'au moins un diène et en particulier un diène conjugué. Par diène conjugué, on entend de préférence un diène conjugué comprenant de 4 à 8 atomes de carbone tel que le 1,3-butadiène, l'isoprène, le 2,3- diméthyl-1,3-butadiène, le piperylène. Par polymère acrylique et méthacrylique, on entend un polymère ou copolymère issu de la polymérisation ou copolymérisation respectivement d'au moins un monomère acrylique de formule: CH2 = CH - C - ORd o ou d'au moins un monomère méthacrylique de formule CH3 CH2 = C-C ORd o dans lesquelles Rd est choisi parmi les radicaux alkyle en C1- C18, linéaires ou ramifiés, primaires, secondaires ou tertiaires, cycloalkyle en C5-C18, (alcoxy en C1-C18)-alkyle en C1-C18, (alkylthio en C1-C18)-alkyle en C1-C18, aryle et arylalkyle, ces radicaux étant éventuellement substitués par au moins un atome d'halogène et/ou au moins un groupe hydroxyle après protection de ce groupe hydroxyle, les groupes alkyle ci-dessus étant linéaires ou ramifiés. Le monomère (méth)acrylique peut également être choisi parmi les (méth)acrylates de glycidyle, de norbornyle, d'isobornyle, les mono- et di-(alkyl en C1-C18)-(méth)acrylamides. Comme exemples de méthacrylates utiles, on peut citer les méthacrylates de méthyle, d'éthyle, de 2,2,2-trifluoroéthyle, de n-propyle, d'isopropyle, de n-butyle, de sec.-butyle, de tert.-butyle, de n-amyle, d'i-amyle, de n-hexyle, de 2-éthylhexyle, de cyclohexyle, d'octyle, d'i- octyle, de nonyle, de décyle, de lauryle, de stéaryle, de phényle, de benzyle, de P-hydroxy-éthyle, d'isobornyle, d'hydroxypropyle, d'hydroxybutyle. Le monomère méthacrylique préféré est le méthacrylate de méthyle. Comme exemples d'acrylates de la formule ci-dessus, on peut citer les acrylates de méthyle, d'éthyle, de n-propyle, d'isopropyle, de n-butyle, de sec.- butyle, de tert.-butyle, d'hexyle, de 2-éthylhexyle, d'isooctyle, de 3,3, 5- triméthylhexyle, de nonyle, d'isodécyle, de lauryle, d'octadécyle, de cyclohexyle, de phényle, de méthoxyméthyle, de méthoxyéthyle, d'éthoxyméthyle et d'éthoxyéthyle. Bien entendu, l'invention concerne également les mélanges de polymères comme les mélanges des polymères cidessus mentionnés. Ainsi, l'invention concerne également les compositions comprenant un polymère vinylaromatique et un caoutchouc tel qu'un polydiène. L'invention concerne donc particulièrement le polystyrène choc, lequel comprend habituellement une matrice de polystyrène et des nodules de caoutchouc, ces derniers comprenant habituellement du polybutadiène. Dans une telle composition, le radical libre stable joue le rôle de stabilisant, agissant à la fois contre la dépolymérisation de la phase polystyrène et contre la réticulation de la phase polybutadiène. Dans un de ses aspects, I'invention concerne un procédé d'élaboration d'une composition ou d'un matériau comprenant un polymère préparé par une étape de polymérisation ou copolymérisation, ledit procédé comprenant une étape de chauffage en présence ou non d'oxygène. Ce procédé, qui peut être une utilisation au sens de la présente invention, est caractérisée en ce qu'un radical libre stable est introduit de façon à ce qu'il soit présent en mélange avec le polymère au plus tard pendant l'étape de chauffage. L'étape de chauffage peut être réalisée à toute température à laquelle on souhaite stabiliser le polymère. L'invention concerne tout particulièrement les procédés dont l'étape de chauffage est réalisée entre 180 et 300 C, voire entre 200 et 300 C, voire entre 220 et 300 C. L'invention peut présenter un intérêt lorsque en fin d'élaboration d'une composition comprenant un polymère, on est amené à faire subir à ladite composition, une dévolatilisation à chaud et sous vide de façon à éliminer les espèces volatiles telles que l'éventuel solvant utilisé lors de la polymérisation ou copolymédsation et les éventuels monomères n'ayant pas réagit pendant la 3 0 polymérisation ou copolymérisation. Cette étape de dévolatililisation est utilisée dans les procédés de fabrication industrielle des compositions comprenant au moins un monomère vinylaromatique, tel que le polystyrène cristal ou le polystyrène choc. Pour ces polymères, cette étape est généralement réalisée entre 180 et 300 C. Le radical libre stable peut être introduit dans le milieu de polymérisation ou copolymérisation avant ou pendant la polymérisation ou copolymérisation devant mener au polymère. En effet, en introduisant le radical libre stable de cette façon, le radical libre stable est présent en mélange avec le polymère ou copolymère et est donc présent pendant l'étape de chauffage que doit subir la composition comprenant le polymère après sa synthèse. Si l'on souhaite éviter une éventuelle perturbation que peut provoquer le radical libre stable sur la polymérisation ou copolymérisation, on peut introduire le s radical libre stable après la polymérisation ou copolymérisation et avant ou au plus tard pendant l'étape de chauffage. L'invention présente également un intérêt lorsque l'on souhaite transformer une composition comprenant un polymère dans le cadre de l'élaboration d'un matériau. La transformation envisagée peut-être une extrusion, une injection, un moulage, un soufflage (fabrication de film). Ces opérations sont généralement réalisées à une température supérieure à la température de fusion du polymère, et généralement en l'absence d'oxygène. Dans le cas des polymères évoqués dans le tableau 1, cette transformation est généralement réalisée entre 180 et 300 C, sauf pour les polydiènes que l'on préfère transformer entre 80 et 150 C. Dans un autre de ses aspects, I'invention présente également un intérêt lorsque l'on souhaite greffer lors d'une étape de chauffage une espèce sur un polymère. En effet, les réactions de greffage sur un polymère nécessitent généralement le chauffage de ce polymère dont les chaînes peuvent se réticuler ou 2 0 se dépolymériser sous l'action de la chaleur. La présence d'un radical libre stable pendant cette étape de chauffage stabilise les chaînes de polymère tout en permettant au greffage de se réaliser. La présence du radical libre stable permet de plus de réaliser des greffons présentant des longueurs plus uniformes. La réaction de greffage sur le polymère en présence du radical libre stable peut être réalisée dans les conditions habituelles de greffage d'une espèce sur un polymère sauf que l'on ajoute le radical libre stable au plus tard pendant le greffage. L'invention concerne donc également un procédé de greffage d'une espèce sur un polymère comprenant une étape de réalisation d'un mélange d'un radical libre stable, du polymère et de l'espèce à greffer. Ce procédé de greffage peut être une utilisation au sens de la présente invention. Il n'est pas nécessaire qu'avant mélange, le polymère comprenne des groupements alkoxyamine. On peut ajouter au mélange un initiateur de radicaux libres. Celui-ci peut être choisi parmi les peroxydes et hydroperoxydes organiques comme le peroxyde de dibenzoyle, le peroxybenzoate de tert-butyle, le 1,1- bis- 3 5 (tertbutylperoxy)cyclohexane ou les composés azoïques tel que l'azobisisobutyronitrile. L'initiateur de radicaux libres peut être présent dans le milieu de greffage à raison de I 000 à 10 000 ppm par rapport à la somme de la masse d'espèce à greffer, de la masse d'initiateur de radicaux libres et de la masse de polymère. La présence d'un initiateur de radicaux libres est préférée mais n'est pas indispensable. Le mélange est généralement chauffé entre 80 et 200 C. Le mélange peut être exempt de solvant. L'invention permet de réaliser des réactions de greffage sur polymère en l'absence de solvant et au cours même d'une étape de transformation de ce polymère tout en évitant une dégradation du polymère au niveau de ses chaînes principales. Tous les polymères envisagés dans le tableau 1 peuvent être concernés par des réactions de greffage. Les espèces à utiliser pour un greffage sur un polymère peuvent être choisies parmi les composés comprenant au moins une double liaison carbone-carbone. Ces composés peuvent de plus comprendre un groupement carbonyle C= O et/ou hydroxyle -OH, et/ou époxy, et/ou amino et/ou alcoxysilyl. Il peut donc s'agir d'un monomère vinylaromatique tel que déjà défini, un monomère (meth)acrylique tel que déjà défini, I'acrylonitrile, un ester vinylique tel que l'acétate de vinyle ou le propionate de vinyle, I'anhydride maléique, un monomère maléimide non substitué ou un monomère maléimide N-substitué de formule HC -C HC - C -N- R' O dans laquelle R' est un radical alkyle, arylalkyle, aryle ou alkylaryle ayant de i à 12 atomes de carbone comme le N-éthyl- maléimide, le N-isopropylmaléimide, le N-n-butylmaléimide, le N-isobutylmaléimide, le N-tert.-butylmaléimide, le N-n- octylmaléimide, le N-cyclohexylmaléimide, le N-benzylmaléimide et le N- phénylmaléimide, le N-cyclohexylmaléimide. Les espèces à utiliser pour un greffage sur un polymère peuvent également être choisies parmi les mercaptans et disulfures, tels que les acides thiocarboxyliques comme l'acide mercaptoacétique (HOOC-CH2-SH), I'acide mercatopropionique (HOOC-CH2-CH2-SH), l'acide dithiodipropionique (HOOC-CH2CH2-S-S-CH2CH2-COOH). 3 0 Un radical libre est dit stable lorsque les molécules qui le constituent peuvent être présentes à l'état de radical libre dans le milieu comprenant le polymère à stabiliser, pour au moins 50 % en mole de ces molécules, pendant au moins cinq minutes et de manière préférée pendant toute la durée de l'utilisation au sens de la présente invention. La famille des radicaux libres stables inclut les composés agissant comme inhibiteurs de polymérisation radicalaire, les radicaux nitroxydes stables c'est-à-dire comprenant le groupement =N-O0 tels que les radicaux représentés par les formules suivantes: R9 R10 R 8 6 R8 R6 RR5 - R7- R 5 R4 R2 R4-, RR2 R2 R2 4-,IR3 R1 R3 N R1 R N R1 N R3 O., O., O. (CH2)n (CH2 n R.I) (CH2) 8/ \ /R7 2 R6' ' R5 R4 \ R6 R'2 R'1 //' 5 R5 R \ / R5 R4.. R2 R4 C C _ _ _ _ N N /Ri R3 N R1 R3 R 0. dans lesquelles Rl, R2, R3, R4, R'1 et R'2 pouvant être identiques ou différents représentent un atome d'halogène tel que le chlore, le brome ou l'iode, un groupement hydrocarboné linéaire, ramifié ou cyclique, saturé ou insaturé tels qu'un radical alkyle ou phényle, ou un groupement ester -COOR ou un groupement alcoxyle -OR, ou un groupement phosphonate -PO(OR)2, ou une chaîne de polymère pouvant par exemple être une chaîne de polyméthacrylate de méthyle, de polybutadiène, de polyoléfine comme de polyéthylène ou de polypropylène, mais étant de préférence une chaîne de polystyrène, et dans lesquelles R5, R6, R7, R8, R9 et R10, pouvant être identiques ou différent, peuvent être choisis dans la même famille de groupement que celle qui vient d'être envisagée pour R, R2, R3, R4, R'1 et R'2, et de plus peuvent représenter un atome d'hydrogène, un groupement hydroxyde-OH, un groupement acide tel que -COOH ou -PO(OH)2 ou -SO3H. En particulier, le radical libre stable peut être le 2,2,5,5-tétraméthyl1- pyrrolidyloxy commercialisé sous la marque PROXYL ou le 2,2,6,6tétraméthyl-1- piperidinyloxy, généralement commercialisé sous la dénomination TEMPO. Le radical libre stable est de préférence présent dans le milieu comprenant le polymère à stabiliser à raison de 0,05 à 0,5 % en poids par rapport à la somme de la masse de polymère à stabiliser et de la masse de radical libre stable. Exemple 1 (comparatif) Dans une cuve de malaxage de 120 cm3, équipée d'un rotor cylindrique de volume 51 cm3, lequel tourne à 20 révolutions par minute, ladite cuve étant de marque Rhéomix 600 et commercialisée par la société Haake, on introduit après avoir porté la cuve à 250 C sous atmosphère d'azote, 50 g de polystyrène cristal de l0 marque Lacqrene 1340 commercialisé par la Société Elf Atochem S.A. sous forme de granulés lesquels contiennent 160 ppm de styrène. Le polymère fond puis prend lui-même la température de 250 C en deux minutes. L'instant suivant les deux minutes est défini comme l'instant de départ de l'essai (temps zéro). Ensuite, des prélèvements réguliers du polymère fondu sont réalisés pour analyse de la teneur en styrène du polymère. Chaque échantillon prélevé est rapidement refroidi en dessous de la température de ramollissement (environ 100 C), puis, après retour à la température ambiante, le styrène est dosé par chromatographie en phase gazeuse. Pour ce faire, I'échantillon est tout d'abord solubilisé dans le dichlorométhane, puis le polymère est précipité par le méthanol et 2 0 le styrène restant en solution dans le dichlorométhane est dosé par chromatographie en phase gazeuse en utilisant comme étalon interne le propylbenzène. L'évolution au cours du temps de la teneur en styrène en raison de la dépolymérisation du polystyrène est indiquée dans le tableau 2. Exemple 2 On procède comme pour l'exemple 1 sauf qu'au "temps zéro", on introduit 0,05 g de 2,2,6,6-tétraméthyl-1-piperidinyloxy (TEMPO), soit environ 0,1 % de TEMPO par rapport à la masse polystyrène + TEMPO. Les résultats sont rassemblés dans le tableau 2. Exemple 3 On procède comme pour l'exemple 1 sauf qu'au "temps zéro", on introduit 0,15 g de 2,2,6,6-tétraméthyl-1-piperidinyloxy (TEMPO), soit environ 0,3 % de TEMPO par rapport à la masse polystyrène + TEMPO. Les résultats sont 3 5 rassemblés dans le tableau 2. Exemple 4 (comparatif) On procède comme pour l'exemple 1 sauf que l'on engage 50 g de polyméthacrylate de méthyle de marque ALTUGLAS, qualité 2773, contenant 2100 ppm de méthacrylate de méthyle (MAM), et sauf que l'on procède ainsi pour le dosage du MAM: chaque échantillon est solubilisé dans l'acétone puis la solution ainsi obtenue est analysée par chromatographie en phase gazeuse. L'évolution de la teneur en MAM en fonction du temps se trouve dans le tableau 3. Exemple 5 On procède comme pour l'exemple 4 sauf qu'au "temps zéro", on introduit 0,15 g de TEMPO. Les résultats sont rassemblés dans le tableau 3. Tableau 2 Exemple Teneur en Temps (min.) n Tempo (%poids) 0 10 15 20 30 40 50 60 Teneur 1 0 160 270 449 477 548 693 730 758 enstyrène 2 0,1 160 187 198 204 296 390 (ppm) 3 0,3 160 174 184 223 235 268 277 Tableau 3 Teneur en Temps (min.) Exemple Tempo n (% poids) 0 5 10 15 Teneur en MAM 4 0 2100 2630 3900 5400 (pPm) 5 0,3 2100 2150 2900 3600 Exemple 6 (comparatif) Dans un réacteur de 3 litres équipé d'un agitateur ruban et d'une régulation de température, on introduit sous atmosphère d'azote à 20 C, 281 g d'un copolymère dibloc styrène- butadiène (de marque Europrène 1205) contenant 25 % en poids d'unités issus du styrène et présentant une masse moléculaire moyenne en poids de 147 000, sous la forme d'une solution contenant 1125 g d'éthylbenzène, puis 17,9 g d'acide mercaptopropionique. L'ensemble est porté à 92 C sous agitation de 200 révolutions par minutes et sous une pression de 2 bars d'azote. On ajoute alors 6 g d'une solution de peroxyde de benzoyle à 10 % en poids dans le toluène et 3 g de cette même solution une heure plus tard. Le réacteur est maintenu sous agitation à cette température encore 3 heures, puis il est refroidi et l'on récupère un copolymère porteur de greffons de l'acide mercaptopropionique (2,8 % en poids de greffons, mesuré par infra-rouge) par évaporation à 100 C sous vide. Ce copolymère apparait réticulé car il est insoluble dans le toluène et le cyclohexane. Exemple 7 Un procédé comme pour l'exemple 6, sauf que l'on ajoute 0,44 g de TEMPO dans le réacteur avant de chauffer celui-ci, et sauf que la température est de 125 C. Le copolymère récupéré contient 2,4 % en poids de greffons dérivés de l'acide mercaptopropionique. Il est parfaitement soluble dans le toluène, ce qui indique que le polymère s'est très peu dégradé par réticulation bien que la température ait été supérieure à celle de l'exemple 6. Exemple 8 Un procédé comme pour l'exemple 7 sauf que l'on remplace les 17,9 g d'acide mercaptopropionique par 17,9 g d'acide méthacrylique. Le copolymère final contient 0,7 % en poids de greffons et est soluble dans le toluène. Exemple 9 Dans la cuve de malaxage décrite à l'exemple 1, inertée à l'azote et chauffée à 150 C, on introduit 50 g d'un copolymère dibloc styrènebutadiène (Europrène 1205). La vitesse de malaxage est de 32 révolutions par minute et sera maintenue à cette valeur durant le greffage. On introduit alors une préparation contenant 0,07 g de TEMPO, 1,5 g d'acide mercaptopropionique et 0,16 g de peroxyde de benzoyle. L'ensemble est maintenu à 150 C sous agitation pendant 30 minutes puis refroidit. On a ainsi obtenu un polymère contenant 0,45 % en poids de greffons et parfaitement soluble dans l'éthylbenzène, le toluène, l'hexane. REVENDICATIONS 1. Utilisation d'un radical libre stable pour inhiber la dégradation d'un polymère par un mécanisme ne faisant pas intervenir l'oxygène. 2. Utilisation selon la revendication 1 caractérisé en ce qu'elle est réalisée en l'absence d'oxygène. 3. Utilisation selon la revendication 1 ou 2 caractérisée en ce que le mécanisme est une dépolymérisation. 4. Utilisation selon la revendication 1 ou 2 caractérisée en ce que le mécanisme est une réticulation. 5. Utilisation selon l'une des revendications 1 à 4 caractérisée en ce que le polymère comprend un polydiène. 6. Utilisation selon la revendication 5 caractérisée en ce que le polydiène comprend un polybutadiène. 7. Utilisation selon la revendication 6 caractérisée en ce qu'elle est réalisée entre 80 et 150 C. 8. Utilisation selon l'une des revendications 1 à 7 caractérisée en ce que le radical libre stable comprend un groupement = N - 0 . 9. Utilisation selon l'une des revendications 1 à 8 caractérisée en ce que le radical libre stable est présent à raison de 0,05 à 0,5 % en poids par rapport à la somme de la masse de polymère à stabiliser et de la masse de radical libre stable. 10. Utilisation selon l'une des revendications 1 à 9 caractérisée en ce que le polymère comprend un polymère vinylaromatique. 11. Procédé d'élaboration d'une composition ou d'un matériau comprenant un polymère préparé par une étape de polymérisation, ledit procédé comprenant une étape de chauffage entre 180 et 300 C, caractérisé en ce qu'un radical libre stable est introduit de façon à ce qu'il soit présent en mélange avec le polymère, au plus tard pendant l'étape de chauffage. 12. Procédé selon la revendication 11 caractérisé en ce que le radical libres stable est ajouté après la préparation par polymérisation du polymère. 13. Procédé selon la revendication 11 ou 12 caractérisé en ce que l'étape de chauffage est réalisée entre 200 et 300 C. 14. Procédé selon la revendication 13 caractérisé en ce que l'étape de chauffage est réalisée entre 220 et 300 C. 15. Procédé selon l'une des revendications 11 à 14 caractérisé en ce que l'étape de chauffage est réalisée en l'absence d'oxygène. 16. Procédé de greffage d'une espèce sur un polymère comprenant une étape de réalisation d'un mélange d'un radical libre stable, du polymère et de l'espèce à greffer. 17. Procédé selon la revendication 16 caractérisé en ce que le polymère ne comprend pas de groupement alkoxyamine. 18. Procédé selon la revendication 16 ou 17 caractérisé en ce que le mélange est chauffé entre 80 et 200 C. 19. Procédé selon l'une des revendications 16 à 18 caractérisé en ce que le mélange est exempt de solvant. 20. Procédé selon l'une des revendications 11 à 19 caractérisé en ce que le radical libre stable comprend un groupement = N - 0 . 21. Procédé selon l'une des revendications 11 à 20 caractérisé en ce que le radical libre stable est présent à raison de 0,05 à 0,5 % en poids par rapport à la somme de la masse de polymère à stabiliser et de la masse de radical libre stable. 22. Procédé selon l'une des revendications 11 à 21 caractérisé en ce que le polymère comprend un polymère vinylaromatique. 23. Procédé selon l'une des revendications 16 à 22 caractérisé en ce qu'un initiateur de radicaux libres est ajouté au mélange.